(57)【特許請求の範囲】
【請求項１】
電気絶縁性基材の表面に、バインダー樹脂成分と摩擦帯電量調整剤とを含む塗膜が設けられている塗装物品であって、
バインダー樹脂成分が、硬化性樹脂の硬化物と熱可塑性樹脂を含み、
摩擦帯電量調整剤が、親水性シリカ、加水分解性基を有する有機金属化合物、界面活性剤系帯電防止剤、フィラー系帯電防止剤、高分子系帯電防止剤、導電性酸化物ゾル、イオン性液体、金属および半導体粒子の１種またはこれらの２種以上であり、
該塗装物品の摩擦帯電量の絶対値が０〜２００Ｖの範囲である塗装物品。
【請求項２】
前記電気絶縁性基材が、摩擦帯電量の絶対値が２００Ｖを超える基材である請求項１記載の塗装物品。
【請求項３】
表面抵抗率が１０17Ω以下である請求項１または２記載の塗装物品。
【請求項４】
表面抵抗率が１０13〜１０17Ωである請求項３記載の塗装物品。
【請求項５】
前記バインダー樹脂成分における硬化性樹脂の硬化物が、アルコキシシリル基含有硬化性樹脂である請求項１〜４のいずれか１項に記載の塗装物品。
【請求項６】
前記バインダー樹脂成分における熱可塑性樹脂が、熱可塑性アクリル樹脂である請求項１〜５のいずれか１項に記載の塗装物品。
【請求項７】
前記バインダー樹脂成分における硬化性樹脂の硬化物の割合が５０質量％以上である請求項１〜６のいずれか１項に記載の塗装物品。
【請求項８】
前記バインダー樹脂成分におけるアルコキシシリル基含有硬化性樹脂の硬化物の割合が７０〜９９質量％であり、熱可塑性アクリル樹脂の割合が１〜３０質量％である請求項６または７項記載の塗装物品。
【請求項９】
前記摩擦帯電量調整剤が、高分子系帯電防止剤である請求項１〜８のいずれか１項に記載の塗装物品。
【請求項１０】
空気の流れを発生する部品を含む電気製品である請求項１〜９のいずれか１項に記載の塗装物品。
【請求項１１】
換気ダクトを構成する部品の一部である請求項１〜９のいずれか１項に記載の塗装物品。
【請求項１２】
アルコキシシリル基含有硬化性樹脂７０〜９９質量％と熱可塑性アクリル樹脂１〜３０質量％とからなるバインダー樹脂成分、硬化剤、高分子系帯電防止剤および有機溶剤を含むタバコのタール成分の付着を防止する塗膜の形成用塗料組成物であって、電気絶縁性基材の表面に塗布し摩擦帯電量の絶対値が０〜２００Ｖの範囲の塗装物品を与える塗料組成物。
【請求項１３】
前記有機溶剤が芳香族系溶剤とアルコール系有機溶剤とグリコール系極性溶剤を含む混合溶剤である請求項１２記載の塗料組成物。
【発明の詳細な説明】
【技術分野】
【０００１】
本発明は、タバコのタール成分の付着を効果的に防止できる塗装物品、塗料組成物および付着防止方法に関する。
【背景技術】
【０００２】
汎用のプラスチック成形品やゴム成形品は通常、電気絶縁性の表面を有している。そうした電気絶縁性物品は、摩擦やその他の原因により容易に帯電しやすく、またその帯電状態が継続するため、塵や粉塵が付着しやすい。そこで、物品の表面抵抗率を下げることにより帯電しにくくしたり、帯電しても容易に除電（アース）しやすくしたりすることが行われている。物品の表面抵抗率を下げる方法としては帯電防止剤を使用する方法（特許文献１、特許文献２、特許文献３、特許文献４および特許文献５）が一般的である。
【０００３】
そのほか、汚れを防止する方法として、加水分解性シリケートやコロイダルシリカ、親水性樹脂などの親水性材料を使用して表面に親水性領域を部分的に形成する方法（特許文献６および特許文献７）なども知られている。
【先行技術文献】
【特許文献】
【０００４】
【特許文献１】特開昭５４−１０３４３号公報
【特許文献２】特開昭６３−２７５６７４号公報
【特許文献３】特開平４−１０８８４６号公報
【特許文献４】特開平７−１５０１３０号公報
【特許文献５】特開２００２−３６３５４５号公報
【特許文献６】特開２０００−２２９９８４号公報
【特許文献７】特開２００１−１８１５０９号公報
【発明の概要】
【発明が解決しようとする課題】
【０００５】
本発明者は、各種の帯電防止剤や親水性材料を検討し、汚れの付着の度合いを精査したところ、いわゆるハウスダストである塵や粉塵については表面抵抗率を１０12Ω以下に下げれば有効であるが、タバコのタール成分（ヤニと呼ばれている成分）の付着による汚れ（黄色く変色する）は表面抵抗率に必ずしも依存しないことを発見した。
【０００６】
すなわち本発明の主たる課題は、タバコのタール成分の付着の防止に特に有効な塗装物品や防止方法を提供することにある。
【０００７】
また本発明のさらなる課題は、周囲環境に依らず、タバコのタール成分の付着の防止効果が安定して得られる塗装物品および塗料組成物を提供することにある。
【課題を解決するための手段】
【０００８】
上記の知見に基づき、本発明者が検討を続けた結果、タール成分については物品の表面抵抗率よりも摩擦による帯電量が重要なファクターとなっていることを見出し、さらに摩擦による帯電量を特定の範囲に調整することにより、意外にも埃付着防止が出来るといわれている表面抵抗率の範囲（１０12Ω以下）を超える大きな表面抵抗率の表面（絶縁性）であってもタール成分の付着を防止できることを見出し、本発明を完成するに至った。
【０００９】
すなわち本発明は、電気絶縁性基材の表面に塗膜が設けられている塗装物品であって、該塗装物品の摩擦帯電量の絶対値が０〜２００Ｖの範囲である塗装物品に関する。
【００１０】
また本発明は、電気絶縁性基材の塗装物品表面の摩擦帯電量を絶対値で０〜２００Ｖに調整してタバコのタール成分の付着を防止する方法にも関する。
【発明の効果】
【００１１】
本発明によれば、塗装という容易な方法により、従来は付着の防止が困難であったタバコのタール成分の付着までも効果的かつ長期に防止できる塗装物品を提供することができる。
【００１２】
また本発明によれば、周囲環境に依らず、タバコのタール成分の付着の防止効果が安定して得られる塗装物品および塗料組成物を提供することができる。
【図面の簡単な説明】
【００１３】
【図１】参考例１〜４および実施例１で採用したタール成分付着防止性試験（主流煙）に用いる防汚試験装置の概略図である。
【図２】実施例２で採用したタール成分付着防止性試験（副流煙）に用いる防汚試験装置の概略図である。
【発明を実施するための形態】
【００１４】
本発明において、塗装物品の摩擦帯電量の絶対値を０〜２００Ｖの範囲に調整することによってタール成分の付着が防止できる理由については明らかではないが、表面抵抗率が埃の付着防止ができるといわれている１０12Ωを超える帯電性の塗装物品でも塗装物品の摩擦帯電量の絶対値を０〜２００Ｖの範囲に調整することによってタール成分の付着が防止できることは予測を超えるものである。
【００１５】
また、本発明における摩擦帯電量は電気絶縁性基材と塗膜とからなる塗装物品全体の摩擦帯電量である。たとえば、基材が導電性の金属基材である場合は、摩擦によって発生した電荷は金属基材から容易に除電されるので、もともと埃や粉塵が付着しにくく、タール成分も付着しにくいものであり、防汚処理の要求が弱いものである。
【００１６】
本発明は、埃や粉塵、タバコのタール成分などが付着し、除去も容易ではない電気絶縁性の材料を基材とする物品（電気絶縁性の材料で塗装、あるいはライニングなどで被覆された材料も含む）の防汚を塗膜の形成により達成した発明である。
【００１７】
本発明が対象とする電気絶縁性基材の材料としては、一般のプラスチック成形や塗装、ライニングに使用されている疎水性のポリマーまたはゴムであり、特にタバコの煙に触れる機会の多い場所に設置される物品に使用されている基材に対して有効である。
【００１８】
そうした電気絶縁性の材料として、ポリエチレン、ポリプロピレン、ポリスチレン（高耐衝撃ポリスチレン（ＨＩＰＳ）も含む）、アクリロニトリル−ブタジエン−スチレン（ＡＢＳ）樹脂、アクリル樹脂、天然ゴム、ポリ塩化ビニル（軟質、硬質）、ポリメタクリレート、ポリウレタン、ポリアミド、ポリエステル、フェノール樹脂、メラミン樹脂（尿素樹脂）、エポキシ樹脂、フッ素樹脂などがあげられる。これらのうちＡＢＳ樹脂や高耐衝撃ポリスチレン（ＨＩＰＳ）、ポリプロピレン（ＰＰ）等の熱可塑性樹脂などが、特に家庭電化製品やＯＡ機器製品等のハウジングや外装に使用されており、これらの基材の汚染付着防止に好ましく適用される。
【００１９】
また、上記のとおり、導電性の基材でも本発明の塗装を施した塗装物品の防汚性は向上するが、電気絶縁性の基材の防汚性への要請が強い。本発明の塗装物品の効果が顕著に奏される基材としては、摩擦帯電量の絶対値が２００Ｖを超える量、さらには５００Ｖを超える量、特に１０００Ｖを超える量の基材である。たとえば高耐衝撃性ポリスチレン（ＨＩＰＳ）の摩擦帯電量は約１０００Ｖ以上である。
【００２０】
本発明において、塗膜は基材上にバインダー樹脂成分と摩擦帯電量調整剤を含む塗料組成物を塗装することによって形成される。
【００２１】
まず、本発明の塗膜を形成するために好適な塗料組成物について説明するが、本発明の塗装物品はかかる塗料組成物により形成された塗膜を有するものに限定されるものではない。
【００２２】
塗料組成物は反応性の面から、硬化性樹脂をバインダー樹脂成分として含む硬化性塗料組成物と熱可塑性樹脂をバインダー樹脂成分とする熱可塑性塗料組成物に分けられる。
【００２３】
塗料組成物用のバインダー樹脂成分としての硬化性樹脂（以下、１液型硬化性樹脂または硬化触媒や硬化剤を含む２液型硬化性樹脂などを併せて「硬化性樹脂」という）としては、２液ポリウレタン樹脂系・イソシアネート硬化型（ポリオール成分として、ポリエステル、アクリル、フッ素樹脂、塩素化ＰＰ変性アクリル樹脂など）、シラノール基またはアルコキシシリル基含有湿気硬化型（ベース樹脂は、シリコン、ポリエステル、アクリル、フッ素樹脂などで、硬化剤または硬化触媒として、酸、塩基、有機金属を使用するもの、３級アミノ基含有樹脂を主剤として、これにエポキシ基とアルコキシシリル基を含有した硬化剤を使用するものなど）、湿気硬化型ポリウレタン樹脂型、アクリル樹脂/キレート硬化型、２液型エポキシ樹脂系またはアミンもしくはポリアミド樹脂硬化型（ビスフェノール型エポキシまたはエポキシペンダントアクリル）、アミノ基含有樹脂系エポキシ硬化型、エネルギー線（ＵＶ、ＥＢ）硬化型、油変性アルキド樹脂型などの樹脂があげられる。これらの中でも、プラスチック用に使用する場合は、基材を侵さない溶剤としてアルコール系溶剤を入れることが好ましく、アルコールにより硬化が阻害されない硬化系として、特にアルコキシシリルを含有した硬化性樹脂が好ましく使用される。
【００２４】
塗料組成物用のバインダー樹脂成分としての熱可塑性樹脂としては、セルロース系（ニトロセルロース、アセチルセルロースなどのセルロース誘導体とその他の固体状樹脂との配合など）、ビニル系（塩化ビニル/酢酸ビニル共重合樹脂、その他の塩化ビニル共重合樹脂、塩化ビニリデンの単独または共重合樹脂など）、アクリル系（アクリル酸およびそのエステル類、ならびにメタクリル酸およびそのエステル類など、あるいはその他のビニル化合物との共重合樹脂など）、ゴム系（変性ポリオレフィン、塩素化ポリオレフィン、塩素化ゴム、環化ゴムなど）、酒精ニス（ラックまたはコパール樹脂に、ロジン、エステルガム、アルコール可溶性アルキド樹脂を配合したものなど）、あるいはこれらの２種以上の組み合わせがあげられる。
【００２５】
タバコのタール成分の塗膜への浸透を抑える点から硬化性塗料組成物が好ましい。すなわちタバコのタール成分の塗膜表面から内部への浸透を防止する観点からは、塗膜表面が硬くかつ緻密であることが好ましい。さらに硬いだけであってもタール成分により膨潤するような塗膜であれば結果としてタール成分の浸入を許してしまうので、構造的にも緻密でしっかりしたものが有利である。そうした構造は、たとえば硬化性樹脂を架橋させて架橋構造を形成させ、硬化物とすることにより実現できる。さらに、硬化性樹脂のＴｇも高いことが望ましい。
【００２６】
塗膜硬度が高く緻密性も高い場合、たとえば湿気の多い環境（梅雨や夏場、多数の人が集まる場所、水蒸気を発生させる場所、換気が少ない部屋での喫煙場所、厨房、浴室、脱衣所など）でのタバコのタール成分の付着を大幅に抑制できる。
また、上記硬化性樹脂の１種または２種以上と熱可塑性樹脂の１種または２種以上を併用してもよい。特に、塗料用バインダー樹脂成分として硬化性樹脂に加えて、アクリル樹脂などの熱可塑性樹脂をブレンドするときは、ポリスチレン（たとえばＨＩＰＳなど）などの難接着性樹脂への接着性が向上する。しかし、上記のように塗膜の緻密さも要求されるため、硬化性樹脂の硬化物の割合は、バインダー樹脂成分の５０質量％以上、さらには７０質量％以上であることが好ましい。熱可塑性樹脂の観点からは、接着性の向上効果を得るためには１質量％以上、さらには５質量％以上、特に１０質量％以上であることが好ましい。これらの点から、バインダー樹脂成分は硬化性樹脂７０〜９９質量％と熱可塑性樹脂１〜３０質量％からなることが特に好ましい。また硬化性樹脂と熱可塑性樹脂との組合せとしては、上記の理由からアルコキシシリル基含有硬化性樹脂と熱可塑性アクリル樹脂の組合せが好ましい。
【００２７】
これらのバインダー樹脂成分だけでは塗装物品の摩擦帯電量を０〜２００Ｖ（絶対値）にすることはできず、塗料組成物に摩擦帯電量調整剤を加える必要がある。
【００２８】
そうした摩擦帯電量調整剤としては、塗膜形成後も長期間塗膜中に残存する材料が好ましく、たとえば親水性シリカ（コロイダルシリカ、ヒュームドシリカなど）、加水分解性基を有する有機金属化合物（シリケート化合物など）、界面活性剤系帯電防止剤（カチオン系、非イオン系、両性系、アニオン系など）、フィラー系帯電防止剤（導電性マイカ系などの金属、導電性カーボン系など）、高分子系帯電防止剤（ポリエーテル系、４級アンモニウム系、スルホン酸系、ベタイン系、電荷移動結合体型など）、導電性酸化物ゾル（アンチモン系など）、イオン性液体（フッ素アルキルリチウム塩系など）、金属および半導体微粒子（金、銀、酸化錫など）の１種、またはこれらの２種以上の組み合わせがあげられる。
【００２９】
コロイダルシリカとしては、数平均粒子径が１０〜１００ｎｍ程度の疎水性表面処理がなされていないものが好ましい。配合量（固形分）は、バインダー樹脂（固形分）１００質量部に対して１０〜１００質量部が好ましい。上限は、好ましくは６０質量部、さらには５０質量部が望ましい。多く配合しすぎると塗料中への分散不良が起こり、塗料が増粘したり、塗膜に濁りが生じたりすることがある。下限は１０質量部であり、バインダー樹脂や基材の種類にもよるが、少なすぎると摩擦帯電量が２００Ｖ（絶対値）を超えることになる。なお、疎水性表面処理されたコロイダルシリカを配合するときは、かえって摩擦帯電量が上昇してしまうので注意を要する。
【００３０】
加水分解性基を有するシリケート化合物としては、特開２０００−２２９９８４、特開平８−１２９２１などに記載の化合物が利用でき、なかでもメチルシリケート(三菱化学(株)製のＭｓ５１，Ｍｓ５６、Ｍｓ５７など)、エチルシリケート（コルコート社製のＥｔ２８，Ｅｔ−４０，Ｅｔ−４８など）、ブチルシリケート、プロピルシリケート、フッ素シリケート（ダイキン工業(株)製のゼッフルＧＨ７００など）があげられる。配合量（固形分）は、バインダー樹脂（固形分）１００質量部に対して１〜５０質量部が好ましい。上限は、好ましくは２０質量部、さらには１５質量部であり、多く配合しすぎると塗膜の機械的物性が低下することがある。下限は１質量部、さらには５質量部であり、バインダー樹脂や基材の種類にもよるが、少なすぎると摩擦帯電量が２００Ｖ（絶対値）を超えることになる。また、シリケートについてもアミノシリコンなどの疎水性のシリコン化合物は、かえって摩擦帯電量が上昇してしまう場合があるので注意を要する。
【００３１】
高分子系帯電防止剤としては、導電性ユニットであるポリオキシエチレンユニット鎖などを主鎖に繰り返し単位でもつもの、またはビニル鎖などの非導電性ユニットを主鎖として、側鎖に導電性ユニットであるポリオキシエチレン鎖や４級アンモニウム塩、スルホン酸塩などの金属塩をもつ繰り返し単位を含むものなどがあげられる。これらは高分子量であるため、塗膜表面に濃縮されやすく、かつ表面に濃縮された後に塗膜中からのブリードアウトが少なく、摩擦帯電量の調整効果が持続する利点がある。
【００３２】
これらの中でも、側鎖に導電性ユニットと共に塗料用バインダー樹脂との相溶性ユニットを併せもつものが摩擦帯電量調整効果の再現性に優れており、たとえばビニル鎖を主鎖として４級アンモニウム塩とポリエステル鎖を両方併せもつ構造を繰り返し単位として含む高分子系帯電防止剤（後述する特開平７−１５０１３０号公報に記載されている高分子系帯電防止剤）が好ましい。
【００３３】
高分子系帯電防止剤としては、たとえば特開平７−１５０１３０号公報に記載されている高分子系帯電防止剤、特開２００２−３６３５４５号公報に記載されているポリアミンポリアルコキシレート系の高分子系帯電防止剤などがあげられる。
【００３４】
特開平７−１５０１３０号公報に記載されている高分子系帯電防止剤は、
式（Ｉ）：
【化１】
0004748159.tif 000002
（式中、Ｒ1は２価の脂肪族炭化水素基；Ｒ2は水素原子またはメチル基；ｎは２〜２００の整数；ｍは１〜８の整数）で示される繰返し単位（Ｉ）と、式（ＩＩ）：
【化２】
0004748159.tif 000003
（式中、Ｒ3は水素原子またはメチル基；Ｘは４級アンモニウム塩、金属塩を有するイオン性残基）で示される繰返し単位（ＩＩ）とからなり、（Ｉ）／（ＩＩ）が重量比で１０／９０〜９０／１０である極限粘度が０．０２以上の共重合体である。
【００３５】
本発明での摩擦帯電量調整剤としては、この共重合体のうち、（Ｉ）／（ＩＩ）が重量比で５０／５０〜５／９５、好ましくは３０／７０〜５／９５、特に２０／８０〜１０／９０の範囲にあるものである。この範囲より（Ｉ）の割合が大きくなると帯電防止機能を持つ４級アンモニウム塩濃度が低下して、十分な帯電防止効果が得られなくなる傾向にある。一方、（ＩＩ）の割合が大きくなると、帯電防止剤が表面に配向しにくくなるとともに、帯電防止剤が水に溶解しやすくなり、帯電防止効果の持続性が低下する傾向にある。
【００３６】
具体的には透明性、摩擦帯電量の再現性の点から、４級アンモニウム塩をもつ高分子系の帯電防止剤が好ましく、例示として、日本化成(株)製のニッカタイボー（商品名）などが好ましく例示できる。
【００３７】
特開２００２−３６３５４５号公報に記載されているポリアミン化合物中にアミノ基にアキレンオキサイドが付加されてなるポリアミンポリアルコキシレート系の高分子系帯電防止剤も好適である。
【００３８】
高分子系帯電防止剤の配合量（固形分）は、バインダー樹脂（固形分）１００質量部に対して１０〜５０質量部が好ましい。上限は、好ましくは３０質量部、さらには２０質量部であり、多く配合しすぎると塗膜の硬度や耐溶剤性などの物性が低下する傾向がある。下限は５質量部、さらには１０質量部であり、バインダー樹脂や基材の種類にもよるが、少なすぎると摩擦帯電量が２００Ｖ（絶対値）を超えることになる。
【００３９】
塗料組成物には、そのほか通常に使用される添加剤を配合してもよい。添加剤としては、たとえばレベリング剤、消泡剤、撥剤、撥水撥油剤、増粘剤、タレ防止剤、分散剤、抗菌剤、防藻剤、造膜助剤、ＨＡＬＳ、紫外線吸収剤、防カビ剤、つや消し剤、皮張り防止剤、酸化防止剤、難燃剤、防錆剤、汚れ分解触媒（光触媒性チタン、光触媒性を有するアパタイトなど）、硬化触媒（酸、アミン、有機金属など）、有機顔料、無機顔料、充填剤、水溶性樹脂などがあげられる。ただし、塗装物品の摩擦帯電量（絶対値）が２００Ｖを超えるようなものは控える。また、ブリードアウトしやすい低分子量の帯電防止剤（界面活性剤系など）も併用は可能であるが、帯電防止効果に持続性がなく、本発明においては本質的成分ではない。
【００４０】
塗料形態の面からは、大きく有機溶剤型塗料組成物、水性塗料組成物および粉体塗料組成物に分けられるが、本発明においてはいずれの塗料組成物でもよい。ただ、ポリスチレンなどの難接着性の電気絶縁性基材への接着性、乾燥性が良好な点から、有機溶剤型塗料組成物が好ましい。
【００４１】
有機溶剤型塗料組成物とするときは、溶剤として、たとえば酢酸エチル、酢酸ブチルなどのエステル系溶剤；メチルイソブチルケトン、メチルエチルケトンなどのケトン系溶剤；トルエン、キシレンなどの芳香族系溶剤；ジアセトンアルコール、イソプロピルアルコール、メタノール、イソブチルアルコールなどのアルコール系溶剤；プロピレングリコールモノメチルエーテルアセテート（ＰＧＭＡ）などのグリコール系溶剤；ブチルセロソルブなどのセロソルブ系溶剤；ミネラルスピリットなどの石油系溶剤などの１種または２種以上の混合溶剤が用いられる。特に、基材がポリスチレンなどのプラスチック用には樹脂の溶剤として芳香族系溶剤や石油系溶剤が好ましく用いられるが、基材や塗膜が侵されて塗膜表面に浅いクラックが入る現象(クレージング)を防止するなどのためにアルコール系溶剤を一部配合することが望ましい。
【００４２】
以上の観点から、本発明で特に好適な塗料組成物としては、塗料用バインダー樹脂成分として硬化性樹脂を単独使用または熱可塑性樹脂と併用し、摩擦帯電量調整剤として高分子系帯電防止剤を必須とし、さらに硬化剤を配合した有機溶剤型の硬化性塗料組成物があげられる。配合割合は各成分についての説明で記載した範囲である。
【００４３】
硬化剤は使用する硬化性樹脂と硬化系に応じて公知の硬化剤から適宜選定すればよい。硬化剤の添加量については、樹脂の官能基に対して当量を配合するが、樹脂の官能基のばらつきを考慮して、当量より１０〜５０％多く配合してもよい。
【００４４】
かかる好適な硬化性塗料組成物には、さらに他の摩擦帯電量調整剤や添加剤を適宜配合してもよい。
【００４５】
また芳香族系溶剤にアルコール系溶剤を配合した硬化性塗料組成物において、摩擦帯電量調整剤として高分子系帯電防止剤を配合する場合、この高分子系帯電防止剤の塗膜表面への濃縮（偏在化）を促進する点から、アクリル樹脂などの熱可塑性樹脂および／またはＰＧＭＡなどのグリコール系の極性溶剤を配合することが好ましく、結果として、塗膜の表面抵抗率の低下効果の再現性が向上することが期待できる。熱可塑性樹脂の配合量は前記の範囲であり、グリコール系の極性溶剤の配合量は、塗料組成物中に含まれる有機溶剤全体の１質量％以上、さらには５質量％以上であり、プラスチック基材のクレージング防止や即乾性がよい点から３０質量％以下、さらには２０質量％以下であることが好ましい。
【００４６】
塗装方法は特に限定されず、塗料の形態に応じて従来公知の方法が採用できる。溶剤型塗料組成物の場合は、スプレー、ハケ、ローラ、カーテンフロー、ロール、ディップ、グラビアコーティング、バーコートが特に好適な塗膜を形成できる。
【００４７】
塗膜の膜厚は、通常１〜５０μｍ、好ましくは５〜３０μｍである。
【００４８】
かくして得られる本発明の塗装物品は、摩擦帯電量が絶対値で０〜２００Ｖ、すなわち−２００Ｖ〜＋２００Ｖの範囲にある。塗装物品の摩擦帯電量（絶対値）で１００Ｖ以下（−１００Ｖ〜＋１００Ｖ）、さらには５０Ｖ以下（−５０Ｖ〜＋５０Ｖ）、特に０Ｖである。
【００４９】
本発明の塗装物品の表面抵抗率は必ずしもタバコのタール成分の付着防止には関係なく、１０17Ω以下でよい。特に帯電防止性を有さないとされる１０12Ωを超えた表面抵抗率、たとえば１０13〜１０17Ωでもタール成分の付着を防止できる。ただ、他の帯電した汚れ（埃や粉塵など）の付着を防止するためには、表面抵抗率を低くすることも有効である。
【００５０】
また、別の観点からは、塗装物品の表面の対水接触角が９０度以下であることが、摩擦帯電量を低減できることから好ましい。好ましくは対水接触角が８０度以下、さらには７０度以下、特に６０度以下である。
【００５１】
本発明の特徴は、タバコのタール成分の付着を長期間防止できることであり、この点で、ブリードアウトして耐久性が小さいと言われている界面活性剤などの低分子量の帯電防止剤を配合した塗料や成形品と異なる。したがって、本発明の塗装物品は、摩擦帯電量の絶対値が０〜２００Ｖの状態を少なくとも１８０日以上、またさらには３年以上、特に１０年以上維持するものである。
【００５２】
また、硬化性樹脂を含むバインダー樹脂成分と摩擦帯電量調整剤を用いる場合、湿気の多い環境（たとえば梅雨や夏場、多数の人が集まる場所、水蒸気を発生させる場所、換気が少ない部屋での喫煙場所、厨房、浴室、脱衣所など）やタバコの副流煙（煙草の先端から燃焼で発生した水分を多く含む煙）などの水分が多い環境下ではタール成分は付着しやすくなるが、特に塗膜の硬度や緻密性を高くした場合こうした水分が多い環境下でもタール成分の付着を抑制でき、さらに乾燥雰囲気（たとえば冬場の低温、低湿条件や、エアコンが効いた室内、空気の流れがあり水分が滞留し難い場所など）でのタバコのタール成分の付着やタバコの主流煙（フィルターなどを通すため比較的水分が少ない煙）のタール成分の付着を摩擦帯電量調整剤の存在により抑制できるため、周囲環境に依らず、タバコのタール成分の付着を大幅に抑制できる。
【００５３】
本発明の塗装物品は、タバコの煙が漂うか通過するような場所に使用される各種の物品（特に空気の流れを発生する部品を含む電気製品や換気ダクトを構成する部品の一部など）に好適である。たとえばつぎのような物品があげられるが、これらに限定されるものではない。
【００５４】
（１）空気調整関連の製品
空気調整機（エアコンディショナ）、空気清浄機、換気扇、換気ダクト。特に空気の給排気を行う部材の周囲や内部。
具体的には外部から見える部位が好ましく、たとえばエアコンディショナの外部ケーシング、フロントパネル、水平羽根など；空気清浄機のフロントパネル（フロントパネルが取り外し可能な場合はその内側）、外部ケーシングなど；換気扇の羽根、外部ケーシング、換気ダクトの外部ケーシングなどが例示できる。
【００５５】
（２）喫煙が許可された場所（部屋やコーナー、車両など）の周囲の部材
たとえば天井材、壁材、床材などが例示できる。
【００５６】
（３）喫煙が許可された場所に配置され得る製品
たとえば家具、各種家電製品、装飾品、照明器具などが例示できる。
【実施例】
【００５７】
つぎに実施例をあげて本発明を具体的に説明するが、本発明はこれらの実施例のみに限定されるものではない。
【００５８】
本明細書において採用した測定方法は以下のとおりである。
【００５９】
（１）摩擦帯電量
温度１８〜２２℃、湿度３０〜４０ＲＨ％に調整された部屋を用意し、この中で、試験に用いる塗装板または基材を７×５ｃｍの大きさに切断し、これをイオン交換水に１０秒間浸漬させて、それまでの摩擦などによる帯電を除電させて帯電量の絶対値を５０Ｖ以下にする。表面の水分を軽く拭き取った後、Ａ４の大きさの厚紙に両面テープで貼り付ける。この場合、試験片同士が近づかないよう、最低１ｃｍ程度の間隔をあけることが好ましい。摩擦加重用の錘として、２５０ｃｃのポリエステル製の瓶に水を入れて重量２００ｇに調整した瓶の底に、ＪＫワイパーティシュー１５０−Ｓ（株式会社クレシア製）を１枚取り、これを１/１６に折って約６ｃｍ×６ｃｍの大きさに折ったものを、ポリエステル瓶の底にティッシュ面が来るように貼り付けて、摩擦加重用の錘を作製する。この錘を用いて塗装板の塗装面を２０回往復させて摩擦し、摩擦してから１２時間放置後の帯電量（経時摩擦帯電量）を、春日電機（株）製の帯電電圧測定装置（ＫＳＤ−０３０３）のプローブを塗装面のほぼ中央に来るように当て、プローブに設置してあるスペーサーの距離を置いて、塗装板の表面の帯電量（Ｖ）を測定する。この場合、最低５点以上測定し、その平均値を帯電量（Ｖ）とする。
【００６０】
（２）表面抵抗率
温度２０〜２５℃、湿度３０〜４０ＲＨ％に調整した部屋の中において、アドバンテスト社製のデジタル超高抵抗／微小電流計（Ｒ８３４０Ａ）と測定チャンバー（１２７０２Ａ）を用いて、あらかじめ、１０ｃｍ×１０ｃｍ×１ｍｍのＨＩＰＳ板に所定の条件で塗装、乾燥させて作製した試験板をセットし、測定電圧５００Ｖ、ディスチャージ時間３０秒間、チャージ時間６０秒間の条件で５００Ｖの電圧を掛けて、表面抵抗率（Ω）を測定する。測定は、１つの試験板で５点以上測定し、その平均値とした。また、値には、±１０Ｖの誤差を考慮して測定する。
【００６１】
（３）対水接触角
接触角計（協和界面科学（株）製のＣＡ−ＤＴ）を用いて、イオン交換水の水滴に対する対水接触角を求める。
【００６２】
（４）タバコのタール成分付着防止性（主流煙）
試験方法：
試験はまず、後述する試験装置を作製して用いた。煙発生装置で発生させた市販煙草（日本たばこ（株）製のマイルドセブン・スーパーライト（１本当りの発生タール量６．０ｍｇ）１本分の煙を評価用水槽に入れ、水槽内に備えたファンで充分に攪拌する。ついで水槽内部の煙が均質になった時点でファンを止め、試験材料用台座（Ａ４版の厚紙）に両面テープで固定したサンプルを水槽内に入れ、１０時間経過後の汚れを測定する。
【００６３】
汚れの測定は、日本電色工業（株）製のＮＲ−１型色差計を使用し、試験前後の色差(Δｂ値)により汚れを評価する。
【００６４】
評価は、Δｂが１．０以下の場合をタールの付着防止性に優れているとする。Δｂが１．０以下の場合、肉眼で観察しても黄ばみがわからないレベルであるが、１．０を超え２〜３になると明らかに黄ばみがわかるようになり、４以上になると汚れが顕著になる。
【００６５】
試験装置：
図１に示す独自開発による試験装置を用いる。この試験装置は、煙発生装置１、評価用水槽２、サンプル用冶具３より構成されている。
【００６６】
煙発生装置１は、煙草燃焼用の空気を送るポンプ７、煙草燃焼用の容器６、煙草５の煙を除湿する除湿ユニット４からなり、乾燥した煙を発生する。
【００６７】
試験用水槽２は、幅６００×長さ３００×高さ３８０ｍｍのガラス製であり、側面に煙攪拌用のファン８が設けられている。また、水槽２上部の蓋には煙発生装置からの煙１０の注入口と、サンプル９を出し入れする開口部、水槽内の温湿度測定用の温湿度計が設けられている。
【００６８】
サンプル用冶具３は、水槽２にサンプル９を出し入れすると共に、水槽２中の定位置にサンプル９を固定できるよう構成されている。
【００６９】
（５）タバコのタール成分付着防止性（副流煙）
試験用の塗装板として、実験例６−１〜６−２でそれぞれ作製した試験用の塗装板を用いた。
【００７０】
試験方法：
試験には図２に示す試験装置を用いた。塗装板用台座に固定された塗装板を内部に設置した評価用水槽（６３リットル容）中で市販煙草（日本たばこ（株）製のＭＩＬＤ  ＳＥＶＥＮ  ＯＲＩＧＩＮＡＬ  １０（１本当りの発生タール量１０ｍｇ）１０本を自然に消火するまで燃焼させ、その後放置して１０時間経過後の汚れを測定した。
汚れの測定は、日本電色工業（株）製のＮＲ−１型色差計を使用し、試験前後の色差(Δｂ値)により汚れを評価する。
評価は、Δｂが１．０以下の場合をタールの付着防止性に優れているとする。Δｂが１．０以下の場合、肉眼で観察しても黄ばみがわからないレベルであるが、１．０を超え２〜３になると明らかに黄ばみがわかるようになり、４以上になると汚れが顕著になる。
【００７１】
試験装置：
図２に示す独自開発による試験装置を用いる。この試験装置は、評価用水槽１１、煙草燃焼台１２と塗装板用台座１３と塗装板（サンプル）１４より構成されている。
【００７２】
試験用水槽１１は、幅６００×長さ３００×高さ３８０ｍｍのガラス製である。
【００７３】
煙草燃焼台１２には１０本の煙草１５がフィルター部分で両面テープにより台に固定されている。
【００７４】
塗装板用台座１３としてはＡ４版の厚紙を用い、この台座に両面テープでサンプルの塗装板１４を固定している。
【００７５】
（６）接着性試験
ＪＩＳ  Ｋ５６００−５−６による「付着性クロスカット法」に従い、格子パターンの各方向でのカット数を１１個とし、１ｍｍ角１００マスでの試験を行い、剥がれたマスの数で評価する。
【００７６】
参考例１
つぎの実験例１−１〜１−５で作製した試験用の塗装物品（塗装板）について、対水接触角、表面抵抗率、摩擦帯電量およびタバコのタール成分付着防止性を測定した。結果を表１に示す。
【００７７】
実験例１−１
被塗装基材とし使用した日本テストパネル(株)製の高耐衝撃ポリスチレン（ＨＩＰＳ）製の白板（７０×１５０×１ｍｍ）を試験用の板とした。
【００７８】
実験例１−２
（１）塗料組成物の調製
塗料用樹脂として、大日本インキ化学工業（株）製アクリディックＢＺ−１１６１（３級アミノ基含有アクリル樹脂溶液）６５ｇを５００ｃｃのポリエステル製の瓶に量り取り、これに希釈溶剤としてトルエン／イソプロパノール＝８０／２０（重量比）の混合溶剤２０８ｇを加えてよく混合し、理論樹脂固形分１０．６％のスプレー塗装用主剤溶液２７３ｇを作成した。別途、大日本インキ化学工業(株)製アクリディックＦＺ−５２３（エポキシ基とシリル基を含有する硬化剤）１９．５ｇを別の５０ｃｃのポリエステル製の瓶に量り取って硬化剤溶液とした。
【００７９】
（２）塗装物品の作製
あらかじめ、室温を１８℃から２２℃に調整した塗装ブース内において、被塗装基材として、日本テストパネル(株)製の高耐衝撃ポリスチレン（ＨＩＰＳ）製の白板（７０×１５０×１ｍｍ）を用意し、上記（１）で調製した主剤溶液と硬化剤溶液を混合し、これをスプレー塗装（塗装圧力３ｋｇ／ｃｍ2）にてＨＩＰＳ板に加熱乾燥後の膜厚が５〜１０μmになるようにスプレー塗装し、３分間塗装ブース内で予備乾燥したのち、送風乾燥器にて６０℃で２０分間加熱乾燥し、さらに室温で２週間養生して、試験用の塗装物品（塗装板）とした。
【００８０】
実験例１−３
５００ｃｃのポリエステル製の瓶に、親水性コロイダルシリカ（日産化学工業（株）製のＩＰＡ−ＳＴ。シリカの数平均粒子径１０〜１５ｎｍ。３０〜３１質量％のイソプロパノール分散液）１７ｇを量り取り、これに、希釈溶剤としてトルエン／イソプロパノール＝８０／２０（重量比）の混合溶剤１４５ｇを添加し、ＴＫホモディスパーモデルＬ（特殊機化工業(株)製、ディスパー羽根φ４０ｍｍ）により３０００〜４０００ｒｐｍにて攪拌しながら、塗料用樹脂として、大日本インキ化学工業（株）製アクリディックＢＺ−１１６１に、これと同量のトルエン／イソプロパノール＝８０／２０（質量比）の混合溶剤を加えて合計１１６ｇとした樹脂溶液をゆっくり加え、コロイダルシリカを均一に分散させたスプレー塗装用主剤溶液２７８ｇを調製した。別途、硬化剤（大日本インキ化学工業(株)製アクリディックＦＺ−５２３）１７．４ｇを別の５０ｃｃのポリエステル製の瓶に量り採って硬化剤溶液とした。
【００８１】
これらの２液型の硬化性塗料組成物を実験例１−２と同様にＨＩＰＳ基材に塗装して試験用の塗装物品を作製した。
【００８２】
実験例１−４
実験例１−３において、ＩＰＡ−ＳＴを２２．４ｇ、これに添加する混合溶剤を１５３ｇ、これに加える樹脂溶液を１０２ｇ、スプレー塗装用主剤溶液の総量を２７７．４ｇ、硬化剤溶液を１５．３ｇとした以外は同様にして２液型の硬化性塗料組成物を調製し、実験例１−２と同様にＨＩＰＳ基材に塗装して試験用の塗装物品を作製した。
【００８３】
実験例１−５
実験例１−３において、ＩＰＡ−ＳＴを３０．８ｇ、これに添加する混合溶剤を１７５ｇ、これに加える樹脂溶液を７０ｇ、スプレー塗装用主剤溶液の総量を２７５．８ｇ、硬化剤溶液を１０．５ｇとした以外は同様にして２液型の硬化性塗料組成物を調製し、実験例１−２と同様にＨＩＰＳ基材に塗装して試験用の塗装物品を作製した。
【００８４】
【表１】
0004748159.tif 000004
【００８５】
参考例２
つぎの実験例２−１〜２−３で作製した試験用の塗装物品（塗装板）について、対水接触角、表面抵抗率、摩擦帯電量およびタバコのタール成分付着防止性を測定した。結果を表２に示す。
【００８６】
実験例２−１
あらかじめ、ニッカタイボー（日本化成（株）製の４級アンモニウム塩系帯電防止剤のペレット；有効成分１００％）に、メチルエチルケトン/イソプロピルアルコール＝５０/５０質量比の混合溶剤を加えて、ＴＫホモディスパーモデルＬ（特殊機化工業(株)製、ディスパー羽根φ４０ｍｍ）により２０００〜３０００ｒｐｍにて１時間攪拌して均一に溶解させ、ニッカタイボーの固形分が１０％になるように均一に溶解したニッカタイボー１０％溶液を調製した。つぎに、実験例１−３と同様に調製したスプレー塗装用主剤溶液２７３ｇをＴＫホモディスパーにより２０００〜３０００ｒｐｍで攪拌しながら、上記ニッカタイボー１０％溶液２８．６ｇをゆっくり加え、スプレー塗装用主剤溶液とした。別途、硬化剤（大日本インキ化学工業(株)製アクリディックＦＺ−５２３）１９．５ｇを別の５０ｃｃのポリエステル製の瓶に量り取って硬化剤溶液とした。
【００８７】
これらの２液型の硬化性塗料組成物を実験例１−２と同様にＨＩＰＳ基材に塗装して試験用の塗装物品を作製した。
【００８８】
実験例２−２
５００ｃｃのポリエステル製の瓶に、実験例１−４で調製したスプレー塗装用主剤溶液２７７．４ｇをＴＫホモディスパーにより２０００〜３０００ｒｐｍにて攪拌しながら、実験例２−１で調製したニッカタイボー１０％溶液２２．４ｇをゆっくり加え、スプレー塗装用主剤溶液とした。別途、硬化剤（大日本インキ化学工業(株)製アクリディックＦＺ−５２３）１５．３ｇを別の５０ｃｃのポリエステル製の瓶に量り採って硬化剤溶液とした。
【００８９】
これらの２液型の硬化性塗料組成物を実験例１−２と同様にＨＩＰＳ基材に塗装して試験用の塗装物品を作製した。
【００９０】
実験例２−３
５００ｃｃのポリエステル製の瓶に、実験例１−５で調製したスプレー塗装用主剤溶液２７５．８ｇをＴＫホモディスパーにより２０００〜３０００ｒｐｍにて攪拌しながら、実験例２−１で調製したニッカタイボー１０％溶液２２．４ｇをゆっくり加え、スプレー塗装用主剤溶液とした。別途、硬化剤（大日本インキ化学工業(株)製アクリディックＦＺ−５２３）１０．５ｇを別の５０ｃｃのポリエステル製の瓶に量り採って硬化剤溶液とした。
【００９１】
これらの２液型の硬化性塗料組成物を実験例１−２と同様にＨＩＰＳ基材に塗装して試験用の塗装物品を作製した。
【００９２】
【表２】
0004748159.tif 000005
【００９３】
参考例３
つぎの実験例３−１〜３−４で作製した試験用の塗装物品（塗装板）について、対水接触角、表面抵抗率、摩擦帯電量およびタバコのタール成分付着防止性を測定した。結果を表３に示す。
【００９４】
実験例３−１
実験例１−２において、硬化剤溶液にエチルシリケート（コルコート社製のＥｔ−４８）を２．９ｇ加えた以外は同様にして２液型の硬化性塗料組成物を調製し、実験例１−２と同様にＨＩＰＳ基材に塗装して試験用の塗装物品を作製した。
【００９５】
実験例３−２
５００ｃｃのポリエステル製の瓶に、ＭＩＢＫ−ＳＴ（疎水性表面処理コロイダルシリカ；日産化学工業（株）製。シリカの数平均粒子径１０〜１５ｎｍ。３０〜３１質量％のメチルイソブチルケトン分散液）２７．７ｇを量り取り、これに希釈溶剤としてキシレン／ジアセトンアルコール＝８０／２０（重量比）の混合溶剤１６８ｇを添加し、ＴＫホモディスパーにより３０００〜４０００ｒｐｍにて攪拌しながら、塗料用樹脂として、大日本インキ化学工業（株）製アクリディックＢＺ−１１６１に、これと同量のキシレン／ジアセトンアルコール＝８０／２０（質量比）の混合溶剤を加えて合計８４ｇとした樹脂溶液をゆっくり加え、コロイダルシリカを均一に分散させたスプレー塗装用主剤溶液２７９．７ｇを調製した。別途、硬化剤（大日本インキ化学工業(株)製アクリディックＦＺ−５２３）１２．６ｇを別の５０ｃｃのポリエステル製の瓶に量り採って硬化剤溶液とした。
【００９６】
これらの２液型の硬化性塗料組成物を実験例１−２と同様にＨＩＰＳ基材に塗装して試験用の塗装物品を作製した。
【００９７】
実験例３−３
実験例３−２において、ＭＩＢＫ−ＳＴの代わりにＰＬ−１−Ｔｏｌ（疎水性表面処理コロイダルシリカ；扶桑化学工業（株）製、シリカの数平均粒子径１０〜１５ｎｍ。４０〜４１質量％のトルエン分散液）を用いた以外は同様にして２液型の硬化性塗料組成物を調製し、実験例１−２と同様にＨＩＰＳ基材に塗装して試験用の塗装物品を作製した。
【００９８】
実験例３−４
実験例１−２と同様にして調製した理論樹脂固形分１０．６質量％のスプレー塗装用主剤溶液２７３ｇに、ＳＦ−８４１７（東レダウコーニング（株）製のアミノシリコーン）／トルエン＝１０／９０（質量比）溶液を１．４５ｇ加え、ＴＫホモディスパーにより２０００〜３０００ｒｐｍにて攪拌して均一に分散させたものをスプレー塗装用主剤溶液とした。別途、硬化剤（大日本インキ化学工業(株)製アクリディックＦＺ−５２３）１９．５ｇを別の５０ｃｃのポリエステル製の瓶に量り取って硬化剤溶液とした。
【００９９】
これらの２液型の硬化性塗料組成物を実験例１−２と同様にＨＩＰＳ基材に塗装して試験用の塗装物品を作製した。
【０１００】
【表３】
0004748159.tif 000006
【０１０１】
参考例４
つぎの実験例４−１〜４−２で作製した試験用の塗装物品（塗装板）について、対水接触角、表面抵抗率、摩擦帯電量およびタバコのタール成分付着防止性を測定した。結果を表４に示す。
【０１０２】
実験例４−１
塗料用樹脂として、日立化成（株）製のヒタロイド３３６８（アクリルポリオール樹脂溶液、固形分５０％、ＯＨＶ３０）１００ｇを５００ｃｃのポリエステル製の瓶に量り取り、これに希釈溶剤として酢酸ブチル／プロピレングリコールモノメチルエーテルアセテート＝９０／１０（質量比）の混合溶剤２００ｇを加えてよく混合し、理論樹脂固形分１６質量％のスプレー塗装用主剤溶液３００ｇを調製した。別途、三井武田ケミカル(株)製のタケネートＤ１４０Ｎ（ポリイソシアネート硬化剤）／酢酸ブチル＝５０／５０（質量比））２１ｇを別の５０ｃｃのポリエステル製の瓶に量り取って硬化剤溶液とした。
【０１０３】
これらの２液型の硬化性塗料組成物を実験例１−２と同様にＨＩＰＳ基材に塗装して試験用の塗装物品を作製した。
【０１０４】
実験例４−２
実験例４−１において、硬化剤溶液に、ゼッフルＧＨ−７００（ダイキン工業（株）製のフッ素アルキル変性ポリシリケート）を５ｇ加えて均一にしたものを硬化剤溶液とした以外は同様にして２液型の硬化性塗料組成物を調製し、実験例１−２と同様にＨＩＰＳ基材に塗装して試験用の塗装物品を作製した。
【０１０５】
【表４】
0004748159.tif 000007
【０１０６】
実施例１
つぎの実験例５−１〜５−３で作製した試験用の塗装物品（塗装板）について、対水接触角、表面抵抗率、摩擦帯電量およびタバコのタール成分付着防止性を測定した。結果を表５に示す。
【０１０７】
実験例５−１
実験例２−１と同様に調製したニッカタイボー１０％溶液２８．８ｇを５００ｃｃのポリエステル製の瓶に量り取り、これに分散用溶剤としてジアセトンアルコール５８．２ｇとプロピレングリコールモノメチルエーテルアセテート（ＰＧＭＡ）１４．６ｇ（スプレー塗装用主剤溶液中の全溶剤質量に対するＰＧＭＡの質量比率が５％）を量り取り、これらをＴＫホモディスパーにて２０００〜３０００ｒｐｍで攪拌しながら、塗料用樹脂として大日本インキ化学工業（株）製アクリディックＢＺ−１１６１（３級アミノ基含有アクリル樹脂溶液）４７．１ｇとアクリディック５６−７００（熱可塑性アクリル樹脂）１１．５ｇとトルエン１５９．８ｇをあらかじめ均一に混合した溶液をゆっくり加え、スプレー塗装用主剤溶液３２０ｇを調製した。別途、硬化剤（大日本インキ化学工業(株)製アクリディックＦＺ−５２３）１４．１ｇを別の５０ｃｃのポリエステル製の瓶に量り取って硬化剤溶液とした。これらの２液型の硬化性塗料組成物を実験例１−２と同様にＨＩＰＳ基材に塗装して試験用の塗装物品を作製した。
【０１０８】
実験例５−２
実験例５−１において、ＰＧＭＡを２９．１ｇ（スプレー塗装用主剤溶液中の全溶剤質量に対するＰＧＭＡの質量比率が１０％）、トルエンを１４５．２ｇとした以外は同様にして、スプレー塗装用主剤溶液３２０ｇを調製した。別途、硬化剤（大日本インキ化学工業(株)製アクリディックＦＺ−５２３）１４．１ｇを別の５０ｃｃのポリエステル製の瓶に量り取って硬化剤溶液とした。これらの２液型の硬化性塗料組成物を実験例１−２と同様にＨＩＰＳ基材に塗装して試験用の塗装物品を作製した。
【０１０９】
実験例５−３
実験例５−１において、プロピレングリコールモノメチルエーテルアセテート（ＰＧＭＡ）を配合せず、アクリディックＢＺ−１１６１（３級アミノ基含有アクリル樹脂溶液）を４１．２ｇ、アクリディック５６−７００（熱可塑性アクリル樹脂）を１７．３ｇ、トルエンを１７４．４ｇとした以外は同様にして、スプレー塗装用主剤溶液３２０ｇを調製した。別途、硬化剤（大日本インキ化学工業(株)製アクリディックＦＺ−５２３）１２．４ｇを別の５０ｃｃのポリエステル製の瓶に量り取って硬化剤溶液とした。これらの２液型の硬化性塗料組成物を実験例１−２と同様にＨＩＰＳ基材に塗装して試験用の塗装物品を作製した。
【０１１０】
【表５】
0004748159.tif 000008
【０１１１】
実施例２
つぎの実験例６−１〜６−２で作製した試験用の塗装物品（塗装板）について、対水接触角、表面抵抗率および摩擦帯電量、さらにタバコのタール成分付着防止性（副流煙）および塗膜の基材（ＨＩＰＳ）への接着性を測定した。結果を表６に示す。
【０１１２】
実験例６−１
実験例２−１と同様に調製したニッカタイボー１０％溶液２８．８ｇを５００ｃｃのポリエステル製の瓶に量り取り、これに分散用溶剤としてジアセトンアルコール５８．２ｇとプロピレングリコールモノメチルエーテルアセテート（ＰＧＭＡ）１４．６ｇ（スプレー塗装用主剤溶液中の全溶剤質量に対するＰＧＭＡの質量比率が５％）を量り取り、これらをＴＫホモディスパーにて２０００〜３０００ｒｐｍで攪拌しながら、塗料用樹脂として大日本インキ化学工業（株）製アクリディックＢＺ−１１６１（３級アミノ基含有アクリル樹脂溶液）４７．１ｇとアクリディック５６−７００（熱可塑性アクリル樹脂）１１．５ｇとトルエン１５９．８ｇをあらかじめ均一に混合した溶液をゆっくり加え、ニッカタイボーの固形分が樹脂固形分に対して１０％（１０ＰＨＲ）のスプレー塗装用主剤溶液３２０ｇを調製した。別途、硬化剤（大日本インキ化学工業(株)製アクリディックＦＺ−５２３）１４．１ｇを別の５０ｃｃのポリエステル製の瓶に量り取って硬化剤溶液とした。これらの２液型の硬化性塗料組成物を実験例１−２と同様にＨＩＰＳ基材に塗装して試験用の塗装物品を作製した。
【０１１３】
実験例６−２
実験例６−１において、ＰＧＭＡを２９．１ｇ（スプレー塗装用主剤溶液中の全溶剤質量に対するＰＧＭＡの質量比率が１０％）、アクリディックＢＺ−１１６１を４１．２ｇ、アクリディック５６−７００を１７．３ｇ、トルエンを１４５．３ｇとした以外は同様にして、ニッカタイボーの固形分が樹脂固形分に対して１０％（１０ＰＨＲ）のスプレー塗装用主剤溶液３２０ｇを調製した。別途、硬化剤（大日本インキ化学工業(株)製アクリディックＦＺ−５２３）１４．１ｇを別の５０ｃｃのポリエステル製の瓶に量り取って硬化剤溶液とした。これらの２液型の硬化性塗料組成物を実験例１−２と同様にＨＩＰＳ基材に塗装して試験用の塗装物品を作製した。
【０１１４】
【表６】
0004748159.tif 000009
【図１】
0004748159.tif 000010
【図２】
0004748159.tif 000011